Flux-cored wire, manufacturing method of welded joint, and welded jointAccording to an aspect of the present invention, there is provided a flux-cored wire including a steel sheath and a flux that fills the steel sheath. The flux contains fluorides of which a total value α of F-equivalent values is 0.21% or more, oxides of which the total value β of amounts ranges from 0.30% to 3.50%, and carbonates of which a total value of amounts ranges from 0% to 3.50%. An amount of CaO ranges from 0% to 0.20%. An amount of iron powder ranges from 0% to less than 10.0%. A Y-value is 5.0% or less. The amount of CaF2 is less than 0.50%. The amount of Ti oxides ranges from 0.10% to 2.50%. A ratio of α to β ranges from 0.10 to 4.00. A total value of amounts of MgCO3, Na2CO3, and LiCO3 ranges from 0% to 3.00%. A chemical composition excluding the fluorides, the oxides, the CaO, the carbonates, and the iron powder is within a predetermined range. Ceq ranges from 0.10% to 0.44%.A flux-cored wire comprising: a steel sheath; and a flux that fills the steel sheath, wherein the flux contains: fluorides which include one or at least two selected from the group consisting of CaF2, MgF2, Na3AlF6, LiF, NaF, K2ZrF6, BaF2, and K2SiF6, wherein a value α, which is defined as a total value of F-equivalent values, is 0.21% or more with respect to a total mass of the flux-cored wire; oxides which include one or at least two selected from the group consisting of Fe oxides, Ba oxides, Na oxides, Ti oxides, Si oxides, Zr oxides, Mg oxides, Al oxides, Mn oxides, and K oxides, while excluding CaO, wherein a value β, which is defined as a total value of amounts of oxides, ranges from 0.30% to 3.50% by mass % with respect to the total mass of the flux-cored wire; and carbonates which include one or at least two selected from the group consisting of MgCO3, Na2CO3, LiCO3, CaCO3, K2CO3, BaCO3, FeCO3 and MnCO3, wherein a total value of amounts of carbonates ranges from 0% to 3.50% by mass % with respect to the total mass of the flux-cored wire, wherein an amount of CaO in the flux ranges from 0% to 0.20% by mass % with respect to the total mass of the flux-cored wire, wherein an amount of iron powder in the flux ranges from 0% to less than 10.0% by mass % with respect to the total mass of the flux-cored wire, wherein an amount of CaF2 is less than 0.50% by mass % with respect to the total mass of the flux-cored wire, wherein an amount of Ti oxides ranges from 0.10% to 2.50% by mass % with respect to the total mass of the flux-cored wire, wherein a ratio of the α to the β ranges from 0,10 to 4.00, wherein a total value of amounts of the MgCO3, the Na2CO3, and the LiCO3 ranges from 0% to 3.00% by mass % with respect to the total mass of the flux-cored wire, wherein a chemical composition excluding the fluorides, the oxides, the CaO, the carbonates, and the iron powder includes, by mass % with respect to the total mass of the flux-cored wire:C: 0.003% to 0.030%,Si: 0.10% to 1.50%,Mn: 0.50% to 3.50%,Mg: 0.10% or less,P: 0.020% or less,S: 0.020% or less,Al: 0.001% to 0.100%,Cu: 0% to 0.50%,Ni: 0% to 0.50%,Cr: 0% to 1.00%,Mo: 0% to 1.00%,Nb: 0% to 0,100%,V: 0% to 0.40%,Ti: 0% to 0.300%,B: 0% to 0,0100%,Bi: 0% to 0.0100%,Ca: 0% to 0.50%, andREM: 0% to 0.0100%,while having a remainder comprising iron and impurities, wherein a value of Y is 5.0% or less, and wherein Y is defined as: Y=[NaF]+[MgF2]+[Na3AlF6]+1.50×([K2SiF6]+[K2ZrF6]+[LiF]+[BaF2])+3.50×([CaF2]), wherein chemical formulas with square brackets each indicate, by unit mass % with respect to the total mass of the flux-cored wire, an amount of fluoride corresponding to each of the chemical formulas; and wherein a value of Ceq is from 0.10% to 0.44%, wherein said Ceq is defined as: Ceq=[C]+[Si]/24+[Mn]/6+[Ni]/40+[Cr]/5+[Mo]/4+[V]/14, wherein element symbols with square brackets each express, by unit mass % with respect to the total mass of the flux-cored wire, an amount of each element corresponding to each of the element symbols included in the chemical composition excluding the fluorides, the oxides, and the carbonates.
플럭스 코어드 와이어, 용접 조인트의 제조 방법 및 용접 조인트본 발명의 일 양태에 따른 플럭스 코어드 와이어는, 강제 외피와 강제 외피에 충전된 플럭스를 구비한다. 플럭스는 F 환산값의 합계값 α가 0.21% 이상인 불화물과 함유량의 합계값 β가 0.30 내지 3.50%인 산화물, 함유량의 합계값이 0 내지 3.50%인 탄산염을 포함한다. CaO의 함유량은 0 내지 0.20%이다. 철분의 함유량이 0% 이상 10.0% 미만이다. Y값은 5.0% 이하이고, CaF2의 함유량이 0.50% 미만이다. Ti 산화물의 함유량이 0.10 내지 2.50% 범위이다. β에 대한 α의 비가 0.10 내지 4.00이다. MgCO3, Na2CO3 및 LiCO3의 함유량의 합계값이 0 내지 3.00%범위이다. 불화물, 산화물, CaO, 탄산염 및 철분을 제외한 화학 성분이 소정 범위 내이다. Ceq범위는 0.10 내지 0.44%이다.스틸 시스; 및 강철 외피를 채우는 플럭스를 포함하고, 플럭스는 CaF2, MgF2, Na3AlF6, LiF, NaF, K2ZrF6, BaF2, 및 K2SiF6으로 이루어진 군으로부터 선택된 하나 또는 둘 이상을 포함하는 불화물을 포함하며, 여기서 a 값은, F 등가 값의 총값으로 정의되며, 플럭스 코어드 와이어의 전체 질량에 대해 0.21% 이상; Fe 산화물, Ba 산화물, Na 산화물, Ti 산화물, Si 산화물, Zr 산화물, Mg 산화물, Al 산화물, Mn 산화물 및 K 산화물로 이루어진 군에서 선택되는 1종 또는 2종 이상을 포함하되, CaO는 제외하고, 산화물 양의 총값으로 정의되는 값 β는 플럭스 코어드 와이어의 전체 질량에 대해 0.30% 내지 3.50질량% 범위이고; 및 MgCO3, Na2CO3, LiCO3, CaCO3, K2CO3, BaCO3, FeCO3 및 MnCO3로 이루어진 군으로부터 선택된 1종 또는 2종 이상을 포함하는 카르보네이트(여기서, 카르보네이트의 총량은 0 내지 3.50질량% 범위) 및 플럭스 내장 와이어의 전체 질량에 대하여, 플럭스 내 CaO의 양은 플럭스 내장 와이어의 전체 질량에 대하여 0% 내지 0.20질량% 범위이고, 철 분말의 양은 플럭스는 플럭스-코어드 와이어의 전체 질량에 대해 0% 내지 10.0질량% 미만의 범위이고, 여기서 CaF2의 양은 플럭스-코어드 와이어의 전체 질량에 대해 0.50질량% 미만이다. 여기서 Ti 산화물의 양은 플럭스 코어드 와이어의 전체 질량에 대해 0.10% 내지 2.50질량% 범위이고, α 대 β의 비율은 0.10 내지 4.00 범위이고, MgCO3, Na2CO3 및 LiCO3의 양의 합계 값은 플럭스 코어의 전체 질량에 대해 0% 내지 3.00질량% 범위 d 와이어로서, 불화물, 산화물, CaO, 탄산염 및 철 분말을 제외한 화학 조성이 플럭스 내장 와이어의 전체 질량에 대한 질량%:C: 0.003% 내지 0.030%, Si:0.10%~1.50%, Mn:0.50%~3.50%, Mg:0.10%이하, P:0.020%이하, S:0.020%이하, Al:0.001%~0.100%, Cu:0%~ 0.50%, Ni: 0% ~ 0.50% ,Cr: 0% ~ 1.00%, Mo: 0% ~ 1.00%, Nb: 0% ~ 0,100%, V: 0% ~ 0.40%, Ti: 0% ~ 0.300% , B: 0% ~ 0.0100%, Bi: 0% ~ 0.0100%, Ca: 0% ~ 0.50%, REM: 0% ~ 0.0100%, 나머지는 철 및 불순물로 구성되며, 여기서 Y 값은 5.0% 이하, Y는 Y=[NaF]+[MgF2]+[Na3AlF6]+1.50×([K2SiF6]+[K2ZrF6]+[LiF]+[BaF2])+3.50×([ CaF2]), 여기서 대괄호가 있는 화학식은 플럭스 코어드 와이어의 전체 질량에 대한 단위 질량 %로 각 화학식에 해당하는 불화물의 양을 나타낸다. Ceq 값은 0.10% 내지 0.44%이고, Ceq는 다음과 같이 정의된다: Ceq=[C]+[Si]/24+[Mn]/6+[Ni]/40+[Cr]/5 +[Mo]/4+[V]/14, 여기서 대괄호가 있는 요소 기호는 불화물, 산화물 및 탄산염을 제외한 화학 조성에 포함된 기호에 대응하는 원소의 플럭스 코어드 와이어의 총 질량에 대한 단위 질량 %로 나타냄을 특징으로 하는, 플럭스 코어드 와이어.